압출기 에 투입 하 는 원료 를 , 폴리에스테르 1 과 폴리에스테르 2 와 폴리에스테르 4 를 중량 비 55 : 35 : 10 으로 혼합 해서 되 는 것 으로 변경 한 것 이외 에 는 실시 예 1 과 동일 하 게 하 여 , 두께 가 90 ㎛ 인 미 연신 필름 을 얻 었 다 ( 미 연신 필름 의 Tg 는 70 ℃ 였 다 ) . 그리고 , 얻 어 진 미 연신 필름 을 종 연신기 로 도입 하 고 , 예열 롤 상 에서 필름 온도 가 70 ℃ 가 될 때 까지 예비 가열 한 후 에 , 표면 온도 85 ℃ 로 설정 된 연신 롤 간 에서 3 . 0 배 로 연신 함 으로써 , 약 30 ㎛ 의 2 축 연신 필름 ( 열 수축 성 필름 ) 을 소정 의 길이 에 걸쳐 권 취해서 되 는 필름 롤 을 얻 었 다 . 그리고 , 얻 어 진 필름 의 특성 을 상기 한 방법 에 의해 평가 하 였 다 . 평가 결과 를 표 3 에 나타낸다 .